(57)【特許請求の範囲】
【請求項１】
粉末状生成物の内側及びそれと結合している辺縁領域に充填剤及びゴム成分の均一な分布を有する微粒子粉末状ゴム（ゴム粉末）において、懸濁液の形の充填剤、元素周期表の第ＩＩａ族、第ＩＩｂ族、第ＩＩＩａ族及び第ＶＩＩＩ族の金属の水溶性塩及びゴムラテックス又はゴム溶液の水性エマルジョンを含有する水含有混合物から、酸を添加することにより沈殿させることによりこれを製造する際に、微粒子充填剤の≧５０質量％を、ゴム１００質量部当たり０．１〜６．５質量部の前記の水溶性塩及びゴムラテックス又はゴム溶液の水性エマルジョンと有利には乳化剤の存在下に混合し、混合物のｐＨ−値を５．５〜４．５の値に低下させ（第１工程）、微粒子充填剤の残分を懸濁液の形で添加し、かつｐＨ−値を３．２に低下させて（第２工程）、混合物中に存在するゴムを充填剤と一緒に完全に沈殿させることにより製造されている、微粒子粉末状ゴム。
【請求項２】
ゴム１００部あたり充填剤含有率２０〜２５０ｐｈｒを有する、請求項１に記載の微粒子ゴム粉末。
【請求項３】
充填剤としてゴム１００部あたり沈降ケイ酸５〜２００ｐｈｒを含有する、請求項１又は２に記載の微粒子ゴム粉末。
【請求項４】
充填剤としてゴム１００部あたりカーボンブラックを２０〜２５０ｐｈｒの量で含有する、請求項１又は２に記載の微粒子ゴム粉末。
【請求項５】
付加的に慣用の加工助剤及び加硫助剤を含有する、請求項１から４までのいずれか１項に記載の微粒子ゴム粉末。
【請求項６】
個々の粒子が、１つの中心点を同心的に囲繞し、場合により異なる充填剤成分及び／又はゴム成分を含有し、内部で相互に結合している２つの領域から成る、請求項１から５までのいずれか１項に記載の微粒子ゴム粉末。
【請求項７】
懸濁液の形の充填剤、元素周期表の第ＩＩａ族、第ＩＩｂ族、第ＩＩＩａ族及び第ＶＩＩＩ族の金属の水溶性塩及びゴムラテックス又はゴム溶液の水性エマルジョンを含有する水含有混合物から酸の添加により沈殿させることによる微粒子粉末状の充填剤含有ゴム（ゴム粉末）の製法において、微粒子充填剤の≧５０質量％と、ゴム１００質量部当たり前記の水溶性塩０．１〜６．５質量部及びゴムラテックス又はゴム溶液の水性エマルジョンとを有利には乳化剤の存在下に混合し、混合物のｐＨ−値を５．５〜４．５の範囲の値に低下させ（第１工程）、微粒子充填剤の残分を懸濁液の形で添加して、ｐＨ−値を３．２に低下させて（第２工程）、混合物中に存在するゴムを充填剤と一緒に完全に沈殿させることを特徴とする、微粒子粉末状の充填剤含有ゴム（ゴム粉末）の製法。
【請求項８】
充填剤の全割合がゴム１００部あたり≧８０部ｐｈｒである場合に、この量の１〜１０部を残分として第２の工程で添加する、請求項７に記載の方法。
【請求項９】
充填剤の全割合がゴム１００部あたり＜８０部ｐｈｒである場合に、この量の＞１０〜２０部を残分として第２工程で添加する、請求項８に記載の方法。
【請求項１０】
平均粒度１〜９μｍを有するカーボンブラックを使用する、請求項７から９までのいずれか１項に記載の方法。
【請求項１１】
ケイ酸を塩不含に洗浄されたフィルターケーキの形で使用する、請求項７から１０までのいずれか１項に記載の方法。
【請求項１２】
ゴム粉末の沈殿の間に、更なる慣用の加工助剤又は加硫助剤を添加する、請求項７から１１までのいずれか１項に記載の方法。
【請求項１３】
水溶性金属として硫酸アルミニウムを使用する、請求項７から１２までのいずれか１項に記載の方法。
【請求項１４】
アルカリ金属ケイ酸塩の存在下に処理する、請求項７から１３までのいずれか１項に記載の方法。
【請求項１５】
ＳｉＯ２５ｐｈｒまでをアルカリ金属ケイ酸塩溶液の形で添加する、請求項１４に記載の方法。
【請求項１６】
ゴム１００部に対して充填剤の充填度≧１００ｐｈｒを有するゴム粉末を製造する場合に、ｐＨ−値を相分離の前に２．５まで低下させる、請求項７から１５までのいずれか１項に記載の方法。
【請求項１７】
加硫可能なゴム混合物を製造するための、請求項１から６までのいずれか１項に記載の粉末状の充填剤含有ゴム粉末の使用。
【発明の詳細な説明】
【０００１】
本発明は、粉末状の充填剤含有ゴム、その製法及び使用に関する。
【０００２】
粉末ゴムの使用目的並びにその製造のための可能な方法に関して、多くの文献が出版されている。
【０００３】
粉末状のゴムの重要性に関する説明は、ゴム工業の加工技術から自由に得られる。この場合、このゴム混合物は時間、エネルギー及び人員に関して高い経費を用いて製造される。この主な理由は、原料ゴムがベール状で存在することである。
【０００４】
ベールの粉砕、充填剤、鉱油軟化剤及び加硫助剤との十分な混合はローラーで、又は密閉式ミキサー中で複数の方法工程で行われる。工程の間に混合物は通常、貯蔵される。密閉式ミキサーもしくはローラーの後には押出ペレタイザー又は押出ローラーダイが接続される。
【０００５】
ゴム加工のこの非常に経費のかかる技術から、全く新規な加工技術が１つだけ導きだしうる。
【０００６】
従って長年、流動性のゴム粉末の使用が議論されている。それというのも、それを用いると、ゴム混合物、例えば熱可塑性ゴム粉末を簡単かつ迅速に加工しうる可能性があるためである。
【０００７】
ＤＥ−ＰＳ２８２２１４８から、粉末状の充填剤含有ゴムの製法が公知である。
【０００８】
この特許文献では、ゴムラテックス、ゴム溶液又はゴムの水性エマルジョンに水性充填剤エマルジョンを添加し、かつ所望のゴム粉末を沈殿させる。この方法で得られる粒度依存充填剤含有率を回避するために、ＤＥ−ＰＳ３７２３２１３及びＤＥ−ＰＳ３７２３２１４として従来技術に該当する変法が出願された。
【０００９】
ＤＥ−ＰＳ３７２３２１３には、２段階で進行する方法で初め、充填剤５０≧％をゴム粉末粒子に導入する。第２の工程で充填剤の残量をいわゆるゴムベース粒子に張り付ける。
【００１０】
これは、「パウダー処理(Pudern)」の１変法とみなしうる。それというのも、充填剤とゴムとの間に結合は全く生じないためである。
【００１１】
しかしＥ．Ｔ．Italiaander(Vortrag 151. Technische Tagung der Rubber Div. der ACS, Anaheim, Kalifornien, 6.-9. Mai 1997(GAK 6/1997)(50)456-464)が述べているように、Delphi-Report(Delphi Report "Kuenftige Herstellverfahren in der Gummiindustrie" Rubber Journal, Vol. 154, Nr. 11, 20-34(1972))で粉末及び加硫ゴムに関して予言された長い将来にも関わらず、かつ著名なポリマー製造者によって７０年代半ばから８０年代初期まで粉末状ＮＢＲ、ＳＢＲ−カーボンブラックマスターバッチ及び加硫ＮＲの製造のために行われた数多くの実験にも関わらず、ポリマーの標準納入形態はゴムベールのままであった。
【００１２】
公知の方法の欠点は１つには、最終生成物の品質に必要と見なされる充填剤粒子１０μｍの粒度直径を調整するために、粉砕プロセスが必要であることである。
【００１３】
しかし、このことは高いエネルギー経費をもたらすだけではなく、活性表面の他にゴム使用での効果に関して重要な特徴である充填剤構造の損傷ももたらす。
【００１４】
他方で、従来技術による生成物の取り扱いは、貯蔵すると粒子が相互に粘着するという被害を被っている。
【００１５】
従って本発明の課題は、容易に取り扱い可能な充填剤を含有する粉末状ゴム並びにその製法を提供することである。
【００１６】
本発明の目的は、沈殿方法により固くゴムマトリックスと結合した充填剤成分を有する粉末状のゴム（ゴム粉末）である。従って、表面にのみ（粘着性に）施与されたゴム粒子（見出し語：「パウダー処理」、「ふりかけ処理（Auffaellen)」）との混同はありえない。
【００１７】
本発明の粉末は、従来技術よりも狭く、かつより小さい粒度にスライドしたスペクトルを有する（Kautschuk + Gummi + Kunststoffe 7, 28(1975) 397-402）。この状態により、粉末の加工が容易になる。製法に基づき、個々の粒子中で粒子に左右される充填剤割合もない。
【００１８】
粉末状のゴムは充填剤２０〜２５０ｐｈｒ、殊に５０〜１００ｐｈｒを含有する（ｐｈｒ：parts per hundred parts of rubber）。
【００１９】
ゴムタイプとして、次の種が個々で、又は相互に混合して好適であると判明している：
天然ゴム、スチレン割合１０〜５０％を有するエマルジョンＳＢＲ、ブチル−アクリルニトリルゴム。
【００２０】
ブチルゴム、エチレン、プロピレン（ＥＰＭ）及び非共有結合ジエンからなるターポリマー（ＥＰＤＭ）、ブタジエンゴム、スチレン含有率１０〜２５％並びに１，２−ビニル成分含有率２０〜５５％を有する溶液重合法により製造されたＳＢＲ及びイソプレンゴム、ことに３，４−ポリイソプレン。
【００２１】
前記のゴムの他に、次のエラストマーが個々で、又は混合物として該当する：
カルボキシルゴム、エポキシドゴム、トランス−ポリペンテナマー（Polypentenamer）、ハロゲン化ブチルゴム、２−クロロブタジエンからなるゴム、エチレン−ビニルアセテートコポリマー、エピクロロヒドリン、更に、場合により化学的に変性された天然ゴム、例えばエポキシ化タイプ。
【００２２】
充填剤としては、ゴム加工から公知のカーボンブラック及び合成天然物の白色充填剤、例えば沈降ケイ酸又は天然充填剤、例えばケイ酸チョーク、クレイ等を挙げることができる。
【００２３】
一般的にゴム化合で使用されるようなカーボンブラックが特に好適である。
【００２４】
これにはゴム１００部当たり５〜２５０部、殊に２０〜１５０、有利には４０〜１００部の量の、ヨウ素吸着量５〜１０００ｍ2／ｇ、ＣＴＡＢ数１５〜６００ｍ2／ｇ、ＤＢＰ吸収３０〜４００ｍｌ／１００ｇ及び２４Ｍ４ＤＢＰ数５０〜３７０ｍｌ／１００ｇを有するファーネスブラック、ガスブラック及びフレームブラックが該当する。
【００２５】
同様に、ゴム分野で公知の沈降ケイ酸も好適である。
【００２６】
これらは一般に、公知のＢＥＴ方で測定してＮ2表面積３５〜７００ｍ2／ｇ、ＣＴＡＢ表面積３０〜５００ｍ2／ｇ、ＤＢＰ数１５０〜４００ｍｌ／１００ｇを有する。
【００２７】
本発明の生成物はこのケイ酸を、ゴム１００部に対して５〜２５０部、ことに２０〜１００部の量で含有する。
【００２８】
Ｎ2表面積２〜３５ｍ2／ｇを有する白色充填剤、例えばクレー又はケイ酸クレーの場合には、これらをゴム１００部に対して５〜３５０部の量で使用する。
【００２９】
ケイ酸及びカーボンブラックを混合物として含有する充填剤含有ゴム粉末も好適である。充填剤の総量はこの場合、ゴム１００部当たり充填剤２０〜２５０部である。
【００３０】
本発明のゴム粉末は、既に前記の充填剤の他に場合により、公知の加工助剤又は加硫助剤、例えば酸化亜鉛、ステアリン酸亜鉛、ステアリン酸、ポリアルコール、ポリアミン、軟化剤、熱、光又は酸素及びオゾンに対する老化防止剤、強化樹脂、防炎剤、例えばＡｌ（ＯＨ）3及びＭｇ（ＯＨ）2、顔料、様々な架橋化学物質及び場合によりイオウをゴム工業で慣用の濃度で含有する。
【００３１】
本発明のゴム粉末は断面で明らかに、従来技術から公知の生成物とは異なる。これは、ゴム混合物中に理想では均一な充填剤分布を（もしくは逆で）、かつ充填剤粒子からなる被覆を有するが、本発明では充填剤及びゴム成分の均一な分布が、粉末状生成物の内部に、かつそれと結合している辺縁領域に存在する。
【００３２】
粒子の充填度に依存して、表面では充填剤粒子と結合しているので、圧力下でも、例えば複数の袋が積み重なっている場合にも粒子の接着は生じない。
【００３３】
表面のこの「不活性化」は、充填剤での粘着性粉末の公知の「パウダー処理」とは異なる。この表面にのみ付着してる充填剤は機械的応力により、例えばコンベヤ装置中で、又はサイロ貯蔵で迅速に剥離する。防ぐべき微粒子粉末の接着及び粘着は「パウダー処理」にも関わらず、生じる。従来技術で公知の、表面を流動剤としての充填剤で被覆された粘着性粒子に対して、本発明では、粉末状ゴムを製造するための沈殿工程の間に表面に充填剤粒子を導入する。１種以上の前記の充填剤の充填度に関わらず、粒子内部とこれと結合する外部領域との間での十分な分布が生じる。
【００３４】
高い充填度（ゴム１００部当たり充填剤≧８０部）を有する生成物の場合、外側粒子領域にはこの充填剤量の１〜１０部のみが導入されている。しかし粉末状ゴムがゴム１００部当たり全部で＜８０部の充填剤を含有する場合、このうち１０〜２０部が外側領域（辺縁領域）で結合している、即ち低い有効付着力によってではなく、付着性に結合している。
【００３５】
これらの成分間では通常、粒子内部においてと、かついわゆる辺縁領域においてとでは充填剤の分布が変動する。
【００３６】
充填剤の全含有率が高くなると、辺縁領域での高い充填剤濃度により、粉末の粘着性はより低く、妨げられるはずである。
【００３７】
本発明の目的は懸濁液の形の充填剤、元素周期表の第ＩＩａ族、第ＩＩｂ族、第ＩＩＩａ族及び第ＶＩＩＩ族の金属の水溶性塩及びゴムラテックス又はゴム溶液の水性エマルジョンを含有する水含有混合物から酸の添加により沈殿させることによる微粒子粉末状の充填剤含有ゴム（ゴム粉末）の製法であり、その際、微細な充填剤の≧５０質量％と、ゴム１００質量部当たり前記の水溶性塩０．１〜６．５質量部及びゴムラテックス又はゴム溶液の水性エマルジョンとを混合し、混合物のｐＨ−値を５．５〜４．５の範囲の値に低下させ（第１工程）、微粒子充填剤の残分を懸濁液の形で添加して、ｐＨ−値を約３．２に低下させて（第２工程）、混合物中に存在するゴムを充填剤と一緒に完全に沈殿させることを特徴とする。
【００３８】
ｐＨ−値及び充填剤含有率に依存する沈殿プロセスの期間及び範囲は、一連の測定により簡単に決定することができる。
【００３９】
高い充填度を有する粉末ゴム（充填剤≧８０部ｐｈｒ）の場合には一般に、この量の１〜１０部を残分として第２の工程で粉末ゴムを沈殿させる場合に使用する。
【００４０】
粉末ゴムが充填剤８０部ｐｈｒ未満、例えば全部で５０部ｐｈｒのみを含有する場合、沈殿プロセスを終了する前に、なおこの量の＞１０〜２０部を懸濁液の形で混合物に導入する。
【００４１】
こうして、充填剤は外側領域（辺縁領域）でゴム粉末に結合する。
【００４２】
充填剤のこの割合は従って、外側で個々のゴム粒子を被覆しているのではなく（ＤＥ−ＰＳ３７２３２１３参照）、ゴム表面に組み入れられている。
【００４３】
ゴム材料中の充填剤分布及び充填剤の結合種類は、本発明の粉末の高い流動性をもたらし、かつ粉末を貯蔵する間の粘着を阻止するが、その際、この特性はコンベヤ運搬、サイロ貯蔵等の際の機械的負荷によっても失われることはない。
【００４４】
充填剤として、前記のカーボンブラックを一般に平均粒度１〜９μｍ、有利には１〜８μｍを有する微細な形（綿毛様）で使用し、その後、これを懸濁する。
【００４５】
これにより懸濁液が軽くなり、高いエネルギー消費が無くても明らかに１０μｍ未満の平均粒径の充填剤粒子を有する水性分散液が得られる。沈降ケイ酸は有利には塩不含に洗浄されたフィルターケーキの形で使用することができる。
【００４６】
金属塩としては、元素周期表の第ＩＩａ族、第ＩＩｂ族、第ＩＩＩａ族及び第ＶＩＩＩ族の元素に由来するものがこれに該当する。この族区分は古いＩＵＰＡＣ推奨に相応する（元素周期表、Verlag Chemie, Weinheim, 1985参照）。典型的な代表物質は、塩化マグネシウム、硫酸亜鉛、塩化アルミニウム、硫酸アルミニウム、塩化鉄、硫酸鉄、硝酸コバルト及び硫酸ニッケルであり、この際、アルミニウム塩が有利である。硫酸アルミニウムが特に有利である。
【００４７】
これらの塩は、ゴム１００質量部当たり０．１〜６．５質量部の量で使用する。一定のｐＨ−値を調節するために好適で、かつ場合により使用される酸は第一に、鉱酸、例えば硫酸、リン酸及び塩酸であり、この際、硫酸が特に有利である。カルボン酸、例えばギ酸及び酢酸も使用することができる。
【００４８】
酸の量は水溶性金属塩、充填剤、ゴム及び場合により存在するアルカリ金属ケイ酸塩の種類及び量による。これは、いくつかの予備実験で容易に決定することができる。
【００４９】
本発明の方法の有利な１実施形では付加的になお、ゴム１００質量部当たり５質量部のケイ酸（ＳｉＯ2）をアルカリ金属ケイ酸塩溶液の形で、有利にはＮａ2Ｏ：ＳｉＯ2−モル比２：１〜１：４を有する水ガラスとして使用する。アルカリ金属ケイ酸塩溶液はその場合、ゴム成分にも充填剤懸濁液にも添加することができる。特に連続運転でのゴム成分の添加が有利である。
【００５０】
一般に、本発明の方法を次のように実施する：
最終生成物に含有される充填剤の一部、有利には≧５０％を金属塩及び場合によりアルカリ金属ケイ酸塩溶液と一緒に水中に懸濁させることにより先ず、充填剤懸濁液を製造する。総じて使用される水の量は充填剤及び溶解度の種類による。一般に、充填剤の非水溶性成分は約６質量％である。この値は拘束的制限ではなく、この値未満でもそれを上回ってもよい。最大含有率は懸濁液のポンプ導入性により制限される。
【００５１】
こうして製造された充填剤−懸濁液を引き続き、場合によりアルカリ金属希酸塩溶液を含有するゴムラテックス又は場合によりアルカリ金属ケイ酸塩溶液を含有するゴム溶液の水性エマルジョンと、有利には乳化剤の存在下に十分に混合する。このためには公知の攪拌装置、例えばプロペラ型攪拌機が好適である。
【００５２】
混合の後に、攪拌プロセスを保持したまま先ず、ｐＨ−値を５．５〜４．５に調節する。そうすると、一定の充填剤含有率を有するゴム−ベース粒子が生じる。このベース粒子の大きさを、０．１〜６．５ｐｈｒの範囲で選択した金属塩量によりに調節する。この調節を、最も少ない量の金属塩を用いて最も大きい粒子が得られるように実施する。
【００５３】
使用ラテックスの固体含有率は一般に２０〜２５質量％である。ゴム溶液の固体含有率は一般に、３〜３５質量％であり、ゴムエマルジョンの固体含有率は一般に５〜３０質量％である。
【００５４】
これらの混合物及びその製造は従来技術から公知である。
【００５５】
充填剤含有率≧１００ｐｈｒを有するゴム粉末の後処理のために、ｐＨ−値を相分離の前に２．５に低下させるのが有利である。このために有利には、前記の群の酸からの１種の酸を使用する。
【００５６】
本発明の方法は断続的にも、連続的にも実施することができる。
【００５７】
沈殿したゴム粉末を有利には、遠心力を用いて分離し、次いで、殊には流動床乾燥器中で一般に≦１％の残留水分まで乾燥させる。
【００５８】
製造の間、本発明のゴム粉末に更なる加工助剤及び／又は加硫助剤を、加硫可能なゴム混合物が通常含有する量又はそれ未満で添加することができる。
【００５９】
本発明のゴム粉末を加硫可能なゴム混合物を製造するために使用する。その場合、混合物製造のために必要な成分は全て、ゴム粉末に含有されていてよい。しかし有利にはこれらは、前記のタイプのゴム及び充填剤を含有する。
【００６０】
しかし、所望のゴム混合物に必要な場合には、他のゴム及び充填剤と慣用に混合することができる。
【００６１】
流動性で、かつ機械的応力（例えばコンベヤ運搬、梱包）の後にも流動性なままである微粒子ゴム粉末を製造することが本発明では可能である。
【００６２】
その微細性の故に、微細な分散液を得るための粉砕処理又は他の磨砕処理は必要ない。
【００６３】
次いでこのことは、改善された特性を有する加硫物に容易に加工可能な微細なゴム粉末をもたらす。
【００６４】
例
Ａ．  例では、従来技術により製造されたゴム粉末（ＤＥ−ＰＳ３７２３２１３）及び本発明のゴム粉末の加工特性を記載する。同様に、これらの粉末を用いて得られるゴム適用データを比較する。例１では混合物１〜４を、一般に提供されているような、即ち湿潤顆粒化（nassgeperlter)された形のＮ３７５カーボンブラックの使用下に製造する。ＤＥ−ＰＳ３７２３２１３に必要な微細度１０μｍ（平均粒径）を達成するために、予めこれを粉砕しなければならなかった。これは、前記の文献の時点との関係に相応する。混合物５〜８を「綿毛」様のＮ３７５の使用下に製造する。本発明のゴム粉末の使用下に製造された加硫ゴムは、ゴム混合物及び混合物の同じ組成のためのより短い混合時間で、優れたゴム適用データをもたらすことが判明している。
【００６５】
Ｂ．例で使用される試験基準：
0004360755.tif 000002
Ｃ．  例で使用された化学薬品：
ＴＥＳＰＴ    ビス（トリエトキシシリルプロピル）テトラスルファン（Ｓｉ６９  Degussa AG）、
Naftolen ZD 軟化剤、芳香族炭化水素、
６ＰＰＤ  Ｎ−１，３−ジメチルブチル−Ｎ’−フェニル−Ｐ−フェニレンジアミン、
ＣＢＳ  Ｎ−シクロヘキシル−２−ベンゾ−チアゾールスルフェンアミド。
【００６６】
例１  混合時間とは無関係なＮ３７５（８２部）充填Ｅ−ＳＢＲ混合物の比較（標準対本発明）
0004360755.tif 000003
ｂ）混合方法
【００６７】
【表１】
0004360755.tif 000004
【００６８】
ｃ）加硫ゴムの試験
【００６９】
【表２】
0004360755.tif 000005
【００７０】
本発明の方法による生成物の場合、粒径（１〜３モーメント）は明らかに、標準の場合よりも小さく、かつ更に粒子はより均一（不均一性に関してより低い値）であることをこの比較は示している。
【００７１】
【表３】
0004360755.tif 000006
【００７２】
より短い混合時間（１’）でも請求の方法による生成物は優れたデータを示すことをこの比較は示している。利点が特に、強度値、破壊エネルギー及び長期伸張度で明らかである。利点は、６０℃での弾性反発及びtanδでも示される。
【００７３】
例２  ケイ酸／ＴＥＳＰＴを充填されたＥ−ＳＢＲをベースとする乗用車用（室内面）混合物の比較（標準方法対本発明の方法）
0004360755.tif 000007
ｂ）混合方法
【００７４】
【表４】
0004360755.tif 000008
【００７５】
ｃ）ゴム適用データ
【００７６】
【表５】
0004360755.tif 000009
【００７７】
本発明方法による生成物は、改善された分散、高い強度、高い強化特性及び改善されたＤＩＮ摩擦において優れている。